(57)【要約】【課題】フラッディング現象を回避するのに必要十分な排水性を有しつつ、低湿環境下においても高い発電性能を発揮することが可能な電極触媒層、膜電極接合体および固体高分子形燃料電池を提供。【解決手段】触媒物質と導電性担体と高分子電解質とを少なくとも含む電極触媒層であって、当該電極触媒層の表面と直交する厚さ方向の断面において、空隙部の面積のうち１００ｎｍ２以上２５００００ｎｍ２以下の空隙部の面積を積算した積算孔面積Ｓｐが触媒層断面積Ｓの２５％以上３０％以下の範囲内であり、前記触媒層断面積Ｓを前記空隙部の数が等しくなるように二分割し、一方の領域を第一触媒層断面積Ｓ１、他方の領域を第二触媒層断面積Ｓ２としたときに、前記第一触媒層断面積Ｓ１に対する第一積算孔面積Ｓｐ１の比率Ｓｐ１／Ｓ１が、前記第二触媒層断面積Ｓ２に対する第二積算孔面積Ｓｐ２の比率Ｓｐ２／Ｓ２よりも小さいことを特徴とする電極触媒層。【選択図】図１
2017069056.tif 000002
【特許請求の範囲】
【請求項１】
触媒物質と導電性担体と高分子電解質とを少なくとも含む電極触媒層であって、
当該電極触媒層の表面と直交する厚さ方向の断面において、
ひと続きに形成された空隙部の面積のうち１００ｎｍ２以上２５００００ｎｍ２以下の空隙部の面積を積算した積算孔面積Ｓｐが、触媒層断面積Ｓの２５％以上３０％以下の範囲内であり、
前記触媒層断面積Ｓを前記空隙部の数が等しくなるように二分割し、一方の領域を第一触媒層断面積Ｓ１、他方の領域を第二触媒層断面積Ｓ２としたときに、
前記第一触媒層断面積Ｓ１に対する第一積算孔面積Ｓｐ１の比率Ｓｐ１／Ｓ１が、前記第二触媒層断面積Ｓ２に対する第二積算孔面積Ｓｐ２の比率Ｓｐ２／Ｓ２よりも小さいことを特徴とする電極触媒層。
【請求項２】
前記第一触媒層断面積Ｓ１中における高分子電解質の存在比率Ｉ１が、前記第二触媒層断面積Ｓ２中における高分子電解質の存在比率Ｉ２よりも大きくなるように構成されていることを特徴とする請求項１に記載した電極触媒層。
【請求項３】
当該電極触媒層の表面と直交する方向の厚みが、１μｍ以上２０μｍ以下の範囲内となるように構成されていることを特徴とする請求項１または請求項２に記載した電極触媒層。
【請求項４】
前記導電性担体の重量に対する高分子電解質の重量の比率が、０．８以上１．６以下となるように構成されていることを特徴とする請求項１乃至３のいずれか１項に記載した電極触媒層。
【請求項５】
少なくとも高分子電解質膜の酸素極側の面に請求項１乃至４のいずれか１項に記載した電極触媒層が接合され、
前記高分子電解質膜と前記電極触媒層における前記第二触媒層断面積Ｓ２側の面が対向していることを特徴とする膜電極接合体。
【請求項６】
請求項５に記載した膜電極接合体を有することを特徴とする固体高分子形燃料電池。
【発明の詳細な説明】
【技術分野】
【０００１】
本発明は、電極触媒層、膜電極接合体および固体高分子形燃料電池に関する。
【背景技術】
【０００２】
燃料電池は、水素と酸素の化学反応から電気を生み出す発電システムである。従来の発電方式と比較して高効率、低環境負荷、低騒音といった特徴を持ち、将来のクリーンなエネルギー源として注目されている。特に、室温付近で使用可能な固体高分子形燃料電池は、車載用電源や家庭用定置電源などへの使用が有望視されており、近年、固体高分子形燃料電池に関する様々な研究開発が行われている。その実用化に向けての課題には、発電特性や耐久性などの電池性能向上、インフラ設備、製造コストの低減、等が挙げられる。
【０００３】
固体高分子形燃料電池は、一般的に、多数の単セルが積層されて構成されている。単セルは、燃料ガスを供給する燃料極（アノード）と酸化剤を供給する酸素極（カソード）の二つの電極で高分子電解質膜を挟んで接合した膜電極接合体を、ガス流路及び冷却水流路を有するセパレーターで挟んだ構造をしている。これらの電極は、白金系の貴金属などの触媒物質、導電性担体及び高分子電解質を少なくとも含む電極触媒層と、ガス通気性と導電性とを兼ね備えたガス拡散層とで主に構成されている。
【０００４】
固体高分子形燃料電池では、以下のような電気化学反応を経て電気を取り出すことが出来る。まず、燃料極側電極触媒層において、燃料ガスに含まれる水素が触媒物質により酸化され、プロトンおよび電子となる。生成したプロトンは、電極触媒層内の高分子電解質及び電極触媒層に接している高分子電解質膜を通り、酸素極側電極触媒層に達する。また、同時に生成した電子は、電極触媒層内の導電性担体、電極触媒層の高分子電解質膜と異なる側に接しているガス拡散層、セパレーター及び外部回路を通って酸素極側電極触媒層に達する。そして、酸素極側電極触媒層において、プロトン及び電子が酸化剤ガスに含まれる酸素と反応し、水を生成する。
【０００５】
電極触媒層中の細孔は、セパレーターからガス拡散層を通じた先に位置し、複数の物質を輸送する通路の役割を果たす。燃料極の細孔は、酸化還元の反応場である三相界面に燃料ガスを円滑に供給すると共に、生成したプロトンを高分子電解質内で伝導させるための水を供給する機能が求められる。また、酸素極の細孔は、酸化剤ガスを円滑に供給すると共に、電極反応で生成した水を速やかに排出する機能が求められる。しかしながら、凝縮する生成水の量が多くなる条件においては、生成水が円滑に排出されずに細孔を閉塞し、物質輸送が妨げられることで発電反応が停止する「フラッディング現象」が問題となっていた。
【０００６】
上述のようなフラッディング現象を回避する手段として、例えば、特許文献１または特許文献２に記載されているような、電極触媒層に疎水剤や撥水剤を含有させて電極触媒層の親水性を低下させ、排水性を高める方法が提案されている。また、フラッディング現象を回避する別の方法としては、例えば、特許文献３に記載されているような、電極触媒層に造孔剤を含有させて電極触媒層内部の空隙部を増やし、排水性を高める方法が提案されている。
【先行技術文献】
【特許文献】
【０００７】
【特許文献１】特許第５０１３７４０号公報
【特許文献２】特開２００６−１０８０３１号公報
【特許文献３】特開２００４−１５８３８７号公報
【発明の概要】
【発明が解決しようとする課題】
【０００８】
しかしながら、特許文献１または特許文献２による方法では、電極触媒層の親水性が低下する為、低湿環境下においては十分なプロトン伝導性が保てず、発電性能が低下するという問題があった。燃料電池のシステム全体のコストを低減する為には加湿器の削減が有効であり、低湿環境下において十分な発電性能が得られない電極触媒層は好ましくない。
また、特許文献３による方法では、造孔剤成分により電極触媒層内のプロトン伝導パス及び導電パスの減少や遮断が生じ、発電性能が低下するという問題があった。
【０００９】
本発明は、上記の問題を解決するためになされたものであり、フラッディング現象を回避するのに必要十分な排水性を有しつつ、低湿環境下においても高い発電性能を発揮することが可能な電極触媒層、膜電極接合体および固体高分子形燃料電池を提供することを課題とする。
【課題を解決するための手段】
【００１０】
上記課題を解決するために、本発明の第１態様に係る電極触媒層は、触媒物質と導電性担体と高分子電解質とを少なくとも含む電極触媒層であって、当該電極触媒層の表面と直交する厚さ方向の断面において、ひと続きに形成された空隙部の面積のうち１００ｎｍ２以上２５００００ｎｍ２以下の空隙部の面積を積算した積算孔面積Ｓｐが、触媒層断面積Ｓの２５％以上３０％以下の範囲内であり、前記触媒層断面積Ｓを前記空隙部の数が等しくなるように二分割し、一方の領域を第一触媒層断面積Ｓ１、他方の領域を第二触媒層断面積Ｓ２としたときに、前記第一触媒層断面積Ｓ１に対する第一積算孔面積Ｓｐ１の比率Ｓｐ１／Ｓ１が、前記第二触媒層断面積Ｓ２に対する第二積算孔面積Ｓｐ２の比率Ｓｐ２／Ｓ２よりも小さいことを特徴とする電極触媒層である。
より望ましくは、前記第一触媒層断面積Ｓ１中における高分子電解質の存在比率Ｉ１が、前記第二触媒層断面積Ｓ２中における高分子電解質の存在比率Ｉ２よりも大きくなるように構成されている。
また、上記課題を解決するために、本発明の第２態様に係る膜電極接合体は、少なくとも高分子電解質膜の酸素極側の面に上記第１態様に係る電極触媒層が接合され、前記高分子電解質膜と前記電極触媒層における前記第二触媒層断面積Ｓ２側の面が対向していることを特徴とする。
また、上記課題を解決するために、本発明の第３態様に係る固体高分子形燃料電池は、上記第２態様に係る膜電極接合体を有する。
【発明の効果】
【００１１】
本発明の一態様によれば、電極触媒層を、その表面と直交する厚さ方向の断面において、ひと続きに形成された空隙部の面積のうち１００ｎｍ２以上２５００００ｎｍ２以下の空隙部の面積を積算した積算孔面積Ｓｐが、触媒層断面積Ｓの２５％以上３０％以下の範囲内であり、さらに、前記触媒層断面積Ｓを前記空隙部の数が等しくなるように二分割し、一方の領域を第一触媒層断面積Ｓ１、他方の領域を第二触媒層断面積Ｓ２としたときに、前記第一触媒層断面積Ｓ１に対する第一積算孔面積Ｓｐ１の比率Ｓｐ１／Ｓ１が、前記第二触媒層断面積Ｓ２に対する第二積算孔面積Ｓｐ２の比率Ｓｐ２／Ｓ２よりも小さくなるように構成した。これにより、フラッディング現象を回避するのに必要十分な排水性を有しつつ水が抜け過ぎることを防いで、高湿環境下と低湿環境下の両方において高い発電性能を発揮することが可能な電極触媒層、膜電極接合体および固体高分子形燃料電池を得ることが可能となる。
【図面の簡単な説明】
【００１２】
【図１】本発明の実施形態に係る電極触媒層の断面模式図である。
【図２】（ａ）は、本発明の実施形態に係る膜電極接合体を電極触媒層の表面側から見た平面図であり、（ｂ）は、（ａ）のＡ−Ａ方向から見た断面図である。
【図３】本発明の実施形態に係る電極触媒層の断面二値化画像である。
【図４】本発明の実施形態に係る固体高分子形燃料電池の構成例を示す分解斜視図である。
【発明を実施するための形態】
【００１３】
以下、本発明の実施形態について、図面を参照しつつ説明する。なお、本実施形態は、以下に記載する実施形態に限定されるものではなく、当業者の知識に基づく設計の変更等の変形を加えることも可能であり、そのような変形が加えられた実施形態も本実施形態の範囲に含まれるものである。また、各図面は理解を容易にするため適宜誇張して表現している。
【００１４】
本発明者は、固体高分子形燃料電池の高湿環境下と低湿環境下における発電性能について鋭意検討を行った結果、発電性能の高低には電極触媒層における空隙部の占める割合と厚み方向での空隙および高分子電解質の分布が大きく影響していることを見出した。そして、電極触媒層における空隙部の割合を所定の範囲内としたうえで、高分子電解質膜と接合する表面側の空隙部の割合を少なくし、高分子電解質の割合を大きくすることで、フラッディング現象及びプロトン伝導性低下による発電性能の低下がなく、高湿環境下と低湿環境下の両方において高い発電性能を発揮する固体高分子形燃料電池を得ることに成功した。
【００１５】
（電極触媒層（触媒層付き基材）及び膜電極接合体の構成）
以下、図１及び図２を参照しつつ、本実施形態に係る電極触媒層及び膜電極接合体の具体的な構成を説明する。
図１は、本発明の実施形態に係る電極触媒層の断面模式図である。
図１中に示すように、電極触媒層１２は、基材１１の表面に形成され、空隙部１３を有しているものである。
図２（ａ）は、本実施形態に係る膜電極接合体１を電極触媒層１２Ａの上面側から見た平面図であり、図２（ｂ）は、図２（ａ）のＡ−Ａ方向から見た断面図（電極触媒層１２Ａの表面と直交する厚さ方向の断面図）である。
【００１６】
図２（ａ）及び（ｂ）中に示すように、膜電極接合体１は、一対の電極触媒層１２Ａ、１２Ｆが高分子電解質膜１４を挟んで対向配置され、接合しているものである。本実施形態において、電極触媒層１２Ａは酸素極を構成するカソード側触媒層であり、電極触媒層１２Ｆは燃料極を構成するアノード側触媒層である。以下、一対の電極触媒層１２Ａ、１２Ｆは、区別する必要が無い場合に、「電極触媒層１２」と略記する場合がある。
なお、電極触媒層１２の外周部は、ガスケット等（図示せず）によりシールされていてもよい。
【００１７】
本実施形態に係る基材１１としては、例えばエチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）などの転写性に優れたフッ素系樹脂を用いることができる。また、ポリイミド、ポリエチレンテレフタラート、ポリアミド（ナイロン）、ポリサルホン、ポリエーテルサルホン、ポリフェニレンサルファイド、ポリエーテル・エーテルケトン、ポリエーテルイミド、ポリアリレート、ポリエチレンナフタレートなどの高分子フィルムも用いることができる。
また、本実施形態に係る基材１１として、高分子電解質膜やガス拡散層を用いることもできる。
【００１８】
本実施形態に係る電極触媒層１２は、少なくとも触媒物質と導電性担体と高分子電解質とを含んでいる。
本実施形態において用いられる触媒物質としては、白金、パラジウム、ルテニウム、イリジウム、ロジウム、オスミウムの白金族元素の他、鉄、鉛、銅、クロム、コバルト、ニッケル、マンガン、バナジウム、モリブデン、ガリウム、アルミニウム等の金属、及びこれらの合金、酸化物、複酸化物、炭化物等を用いることが可能である。
また、これらの触媒を担持する導電性担体は、微粉末状で導電性を有し、触媒に侵されないものであればどのようなものでも構わないが、一般的にカーボン粒子が使用される。例えば、カーボンブラック、グラファイト、黒鉛、活性炭、カーボンナノチューブ、カーボンナノファイバー、フラーレンを好ましく用いることが可能である。カーボン粒子の粒径は、小さすぎると電子伝導パスが形成されにくくなり、また大きすぎると電極触媒層のガス拡散性が低下したり、触媒の利用率が低下したりするので、１０〜１０００ｎｍ程度が好ましい。更に好ましくは、１０〜１００ｎｍが良い。
【００１９】
本実施形態において用いられる高分子電解質膜１４や電極触媒層１２に含まれる高分子電解質は、プロトン伝導性を有するものであれば良く、フッ素系高分子電解質、炭化水素系高分子電解質を用いることが可能である。この場合、フッ素系高分子電解質としては、例えば、デュポン社製の「Ｎａｆｉｏｎ（登録商標）」、旭硝子社製の「Ｆｌｅｍｉｏｎ（登録商標）」、旭化成社製の「Ａｃｉｐｌｅｘ（登録商標）」、ゴア社製の「Ｇｏｒｅ  Ｓｅｌｅｃｔ（登録商標）」等を用いることが可能である。また、炭化水素系高分子電解質としては、スルホン化ポリエーテルケトン、スルホン化ポリエーテルスルホン、スルホン化ポリエーテルエーテルスルホン、スルホン化ポリスルフィド、スルホン化ポリフェニレン等を用いることが可能である。特に、高分子電解質膜１４として、デュポン社製の「Ｎａｆｉｏｎ（登録商標）」系材料やゴア社製の「Ｇｏｒｅ  Ｓｅｌｅｃｔ（登録商標）」系材料を好適に用いることが可能である。また、電極触媒層１２に含まれる高分子電解質としては、様々なものを用いることが可能である。但し、高分子電解質膜１４と電極触媒層１２との界面抵抗や、湿度変化時の高分子電解質膜１４と電極触媒層１２とにおける寸法変化率の点から考慮すると、高分子電解質膜１４に含まれる高分子電解質と、電極触媒層１２に含まれる高分子電解質とは同じ成分であることが好適である。
【００２０】
本発明の電極触媒層１２は、図２（ａ）及び（ｂ）に示すような電極触媒層１２の断面において、ひと続きに形成された空隙部１３のうち、断面積が１００ｎｍ２以上２５００００ｎｍ２以下の空隙部の面積を積算した積算孔面積Ｓｐが、電極触媒層１２のその表面と直交する厚さ方向における電極触媒層１２の断面全体の断面積である触媒層断面積Ｓの２５％以上３０％以下となるように構成されている。
【００２１】
積算孔面積Ｓｐが、触媒層断面積Ｓの２５％よりも少ない場合には、発電により生成及び凝縮した水が細孔に詰まってガスの通り道を塞ぎやすい状態であり、この様な電極触媒層１２を用いた場合、燃料電池の出力が低下する。一方、積算孔面積Ｓｐが、断面積Ｓの３０％よりも多い場合には、特に低湿環境下において電極触媒層１２のプロトン伝導性が不足して触媒層抵抗が向上しやすい状態であり、この様な電極触媒層１２を用いた場合、やはり燃料電池の出力が低下する。
【００２２】
また、本実施形態に係る電極触媒層１２は、前記触媒層断面積Ｓを空隙部１３の数が等しくなるように二分割した際の、電極触媒層１２の表面側（膜電極接合体とした際の高分子電解質膜側）の領域を第一触媒層断面積Ｓ１、電極触媒層１２の基材１１側（膜電極接合体とした際のガス拡散層側）の領域を第二触媒層断面積Ｓ２としたときに、第一触媒層断面積Ｓ１に対する第一積算孔面積Ｓｐ１の比率Ｓｐ１／Ｓ１が、第二触媒層断面積Ｓ２に対する第二積算孔面積Ｓｐ２の比率Ｓｐ２／Ｓ２よりも小さくなるように構成されている。ここで、第一積算孔面積Ｓｐ１及び第二積算孔面積Ｓｐ２の算出方法は、積算孔面積Ｓｐと同様に、それぞれ第一触媒層断面積Ｓ１、第二触媒層断面積Ｓ２中において、ひと続きに形成された空隙部１３のうち、断面積が１００ｎｍ２以上２５００００ｎｍ２以下の空隙部の面積を積算した値とする。
【００２３】
比率Ｓｐ１／Ｓ１がＳｐ２／Ｓ２よりも大きい場合には、電極触媒層１２内のプロトン伝導パス及び導電パスの減少や遮断が生じやすい状態であり、この様な電極触媒層１２を用いた場合、燃料電池の出力が低下する。
【００２４】
より望ましくは電極触媒層１２において、第一触媒層断面積Ｓ１中の高分子電解質の存在比率（第一存在比率Ｉ１）が、第二触媒層断面積Ｓ２中の高分子電解質の存在比率（第二存在比率Ｉ２）よりも大きくなるように構成されているとよい。ここで、第一存在比率Ｉ１、第二存在比率Ｉ２の算出方法は、それぞれ第一触媒層断面積Ｓ１、第二触媒層断面積Ｓ２において元素分析を行い、各領域における触媒物質由来の元素の比率に対する高分子電解質由来の元素の比率として表す。
【００２５】
電極触媒層１２の表面側の領域における高分子電解質の第一存在比率Ｉ１が、電極触媒層１２の基材１１側の領域における高分子電解質の第二存在比率Ｉ２よりも小さい場合には、高分子電解質膜１４と電極触媒層１２を接触後に加熱・加圧して接合及び転写を行う際に、高分子電解質膜１４と電極触媒層１２との接合性が低下して界面抵抗が大きくなる。この様な電極触媒層１２を用いた場合、やはり燃料電池の出力が低下する問題が起こりうる。
【００２６】
電極触媒層１２の断面における各空隙部の面積と積算孔面積Ｓｐ、Ｓｐ１、Ｓｐ２の算出方法は、例えば、走査型電子顕微鏡（ＳＥＭ）を使用して電極触媒層１２の断面の画像を取得し、トリミング、フィルタリング、二値化、黒画素の計測等の画像処理を行うことにより得られる。触媒層断面積Ｓ、Ｓ１、Ｓ２は、トリミングの範囲より算出することにより得られる。ＳＥＭによる取得画像の倍率は１万倍から３万倍程度が好ましい。
また、電極触媒層１２の断面を露出させる方法としては、例えば、イオンミリング、ウルトラミクロトーム等の公知の方法を用いることができる。断面を露出させる加工を行う際には、電極触媒層１２を構成する高分子電解質へのダメージを軽減するため、電極触媒層１２を冷却しながら加工を行うことが好ましい。
【００２７】
例えば、日立ハイテクノロジー社製イオンミリング装置ＩＭ４０００を用いて電極触媒層１２の断面を露出させ、日立ハイテクノロジー社製ＦＥ‐ＳＥＭ  Ｓ‐４８００を用いてこの断面を撮像して取得した画像に上述のような画像処理を行うと、図３に示すような二値化画像が得られる。この画像において、空隙部１３を構成する画素は黒画素として表されており、連続して存在する黒画素の数を計測すると、電極触媒層１２の断面における各空隙部の面積を得ることができる。そして、これら得られた各空隙部の面積のうち１００ｎｍ２以上２５００００ｎｍ２以下の空隙部の面積を積算することで積算孔面積Ｓｐ、Ｓｐ１、Ｓｐ２を得ることができる。
【００２８】
電極触媒層１２の断面における高分子電解質の存在比率Ｉ１、Ｉ２は、走査型電子顕微鏡（ＳＥＭ）や走査透過型電子顕微鏡（ＳＴＥＭ）に付帯しているエネルギー分散型Ｘ線分光分析（ＥＤＳ）装置を使用して、電極触媒層１２の断面の元素分析を行うことにより得られる。例えば、日立ハイテクノロジー社製ＦＥ-ＳＥＭ  Ｓ-４８００およびＥＤＡＸ  Ｇｅｎｅｓｉｓ２０００や、日本電子社製ＪＥＭ-ＡＲＭ２００ＦおよびＪＥＤ-２３００Ｔを用いて、電極触媒層１２の断面の定性分析及び定量分析を行うことができる。結果として得られる各構成元素の組成比率にて、高分子電解質由来の元素および触媒物質由来の元素の比率を得ることが出来る。
【００２９】
本実施形態において、電極触媒層１２の厚さは、１μｍ以上３０μｍ以下の範囲内の厚さであるとよい。さらに、１μｍ以上２０μｍ以下の範囲内の厚さとすることが好ましく、５μｍ以上１５μｍ以下の範囲内の厚さとすることがより好ましい。
電極触媒層１２の厚さが３０μｍよりも厚い場合には、電極触媒層表面にひび割れが生じたり、ガスや生成する水の拡散を妨げたり、導電性が低下したりして、燃料電池に用いた際の出力が低下する。また、１μｍよりも薄い場合には、厚みにばらつきが生じ易くなり、面内の触媒や高分子電解質が不均一となりやすい。電極触媒層１２の表面のひび割れや、厚みの不均一性は、燃料電池として使用し、長期に渡り運転した際の耐久性に悪影響を及ぼす可能性が高く、好ましくない。
【００３０】
電極触媒層１２の厚さは、例えば、以下のようにして確認することができる。まず、上述のような方法で断面を露出させ、走査型電子顕微鏡（ＳＥＭ）を用いて３０００倍から１００００倍程度で５カ所以上の断面を観察する。各観察点で３点以上厚さを計測し、その平均値を各観察点での代表値とする。これら代表値の平均値を、電極触媒層１２の厚さとする。
【００３１】
本実施形態において、電極触媒層１２は、該電極触媒層１２中の導電性担体に対する高分子電解質の重量比率ｘが、０．８以上１．６以下の範囲内となるように構成されている。重量比率ｘが１．６よりも高い場合には、高分子電解質が電極触媒層内の細孔を塞いでしまい、ガスや生成する水の拡散を妨げて燃料電池の出力が低下する可能性がある。また、重量比率ｘが０．８よりも低い場合には、高分子電解質のプロトン伝導パスの減少や遮断が生じ、燃料電池の出力が低下する可能性がある。
【００３２】
（電極触媒層及び膜電極接合体の製造方法）
以下、本実施形態の電極触媒層及び膜電極接合体の製造方法について説明する。
基材１１の表面に電極触媒層１２を形成する方法としては、基材１１の表面に触媒インクを塗布し、触媒インクの塗膜から溶媒成分を除去する方法を用いることができる。
【００３３】
触媒インクは、少なくとも溶媒と導電性担体に担持された触媒物質と高分子電解質とを混合し、分散処理を加えることにより得られる。分散処理には、例えば、遊星ボールミル、ビーズミル、超音波ホモジナイザー等の様々な手法を用いることが可能である。
【００３４】
また、触媒インクの分散媒として使用される溶媒は、触媒物質や導電性担体や高分子電解質を浸食することがなく、流動性の高い状態で高分子電解質を溶解または微細ゲルとして分散できるものあれば特に制限はない。
【００３５】
なお、溶媒には高分子電解質となじみがよい水が含まれていてもよい。触媒インク中には揮発性の液体有機溶媒が少なくとも含まれることが望ましいが、溶剤として低級アルコールを用いたものは発火の危険性が高く、このような溶媒を用いる際は水との混合溶媒にするのが好ましい。水の添加量は、高分子電解質が分離して白濁を生じたり、ゲル化したりしない程度であれば特に制限はない。
【００３６】
触媒インクを塗布する方法としては、例えば、ダイコート、ロールコート、カーテンコート、スプレーコート、スキージーなど様々な塗工方法を用いることが可能であるが、塗布中間部分の膜厚が安定しており間欠塗工にも対応可能であるダイコートを、特に好適に用いることが可能である。
【００３７】
また、塗布した触媒インクの乾燥には、例えば、温風オーブン、ＩＲ乾燥、減圧乾燥等を用いることが可能である。
【００３８】
高分子電解質膜１４の両面に電極触媒層１２を形成する方法としては、基材１１として高分子電解質膜１４を用い、高分子電解質膜１４の表面に直接触媒インクを塗布し、触媒インクの塗膜から溶媒成分を除去して触媒層を形成する方法や、基材１１として転写用基材等を用い、転写用基材等の表面に電極触媒層１２を形成し、高分子電解質膜１４と電極触媒層１２の表面を接触させて加熱・加圧することで接合及び転写を行う方法を用いることができる。
【００３９】
転写用基材等を用い、高分子電解質膜１４と電極触媒層１２を接触させて加熱・加圧することで接合及び転写を行う場合には、電極触媒層１２にかかる圧力が膜電極接合体１の発電性能に影響する。そのため、発電性能の良い膜電極接合体１を得るには、積層体にかかる圧力は、０．５ＭＰａ以上２０ＭＰａ以下の範囲内であることが望ましく、２ＭＰａ以上１５ＭＰａ以下の範囲内であることがより望ましい。２０ＭＰａより大きい圧力では電極触媒層１２が圧縮されすぎ、また０．５ＭＰより小さい圧力では電極触媒層１２と高分子電解質膜１４の接合性が低下して、発電性能が低下する。
また、接合時の温度は、電極触媒層の高分子電解質のガラス転移点付近に設定するのが、高分子電解質膜１４と電極触媒層１２の界面の接合性が向上し、界面抵抗を抑えられる点で効果的であり、望ましい。
【００４０】
（固体高分子形燃料電池の構成）
次に、図４を参照しつつ、本実施形態に係る膜電極接合体１を備えた固体高分子形燃料電池の具体的な構成を説明する。図４は、膜電極接合体１を装着した固体高分子形燃料電池１０の構成例を示す分解斜視図である。但し、図４は、単セルの構成例であり、この構成に限らず、複数の単セルを積層した構成としてもよい。
【００４１】
図４に示すように、固体高分子形燃料電池１０は、膜電極接合体１と、ガス拡散層１８Ａと、ガス拡散層１８Ｆとを備える。ガス拡散層１８Ａは、膜電極接合体１の酸素極側のカソード側触媒層である電極触媒層１２Ａと対向して配置され、ガス拡散層１８Ｆは、膜電極接合体１の燃料極側のアノード側触媒層である電極触媒層１２Ｆと対向して配置されている。電極触媒層１２Ａおよびガス拡散層１８Ａから酸素極２Ａが構成され、電極触媒層１２Ｆおよびガス拡散層１８Ｆから燃料極２Ｆが構成される。
【００４２】
さらに、固体高分子形燃料電池１０は、酸素極２Ａに面して配置されたセパレーター１７Ａと、燃料極２Ｆに面して配置されたセパレーター１７Ｆとを備える。
セパレーター１７Ａは、導電性でかつガス不透過性の材料からなり、ガス拡散層１８Ａに面して配置された反応ガス流通用のガス流路１５Ａと、ガス流路１５Ａと相対する主面に配置された冷却水流通用の冷却水流路１６Ａとを備える。さらに、セパレーター１７Ｆは、セパレーター１７Ａと同様の構成を有しており、ガス拡散層１８Ｆに面して配置されたガス流路１５Ｆと、ガス流路１５Ｆと相対する主面に配置された冷却水流路１６Ｆとを備える。
【００４３】
この固体高分子形燃料電池１０は、セパレーター１７Ａのガス流路１５Ａを通って空気や酸素などの酸化剤が酸素極２Ａに供給され、セパレーター１７Ｆのガス流路１５Ｆを通って水素を含む燃料ガスもしくは有機物燃料が燃料極２Ｆに供給されることによって、発電するようになっている。
【００４４】
以上、本実施形態では、電極触媒層１２を、該電極触媒層１２の表面に直交する厚さ方向の断面において、ひと続きに形成された空隙部のうち、断面積が１００ｎｍ２以上２５００００ｎｍ２以下の空隙部の面積を積算した積算孔面積Ｓｐが、触媒層断面積Ｓの２５％以上３０％以下の範囲内となるように構成した。これにより、フラッディング現象を回避するのに必要十分な排水性を有しつつ水が抜け過ぎることを防いで、高湿環境下と低湿環境下の両方において高い発電性能を発揮する電極触媒層および膜電極接合体を得ることが可能となる。
【００４５】
また、電極触媒層１２を、その断面において空隙部１３の数が等しくなるように二分割した際に、電極触媒層１２の表面側（膜電極接合体とした際の高分子電解質膜側）の領域における第一触媒層断面積Ｓ１に対する第一積算孔面積Ｓｐ１の比率Ｓｐ１／Ｓ１が、電極触媒層１２の基材１１側（膜電極接合体とした際のガス拡散層側）の領域における第二触媒層断面積Ｓ２に対する第二積算孔面積Ｓｐ２の比率Ｓｐ２／Ｓ２よりも小さくなるように構成した。これにより、電極触媒層１２内のプロトン伝導パス及び導電パスを良好となり、低湿環境下においても十分なプロトン伝導性を有し、より高い発電性能を発揮する電極触媒層および膜電極接合体を得ることが可能となる。
【００４６】
さらに、電極触媒層１２を、第一触媒層断面積Ｓ１中における高分子電解質の存在比率Ｉ１が、第二触媒層断面積Ｓ２中における高分子電解質の存在比率Ｉ２よりも大きくなるように構成した。これにより、高分子電解質膜１４と電極触媒層１２を接触させて加熱・加圧することで接合及び転写を行う際に、高分子電解質膜１４と電極触媒層１２との接合性が向上して界面抵抗が小さくなり、より高い発電性能を発揮する電極触媒層および膜電極接合体を得ることが可能となる。
【００４７】
また、電極触媒層１２の厚さを、１μｍ以上３０μｍ以下の範囲内の厚さに構成したので、厚みムラや表面のひび割れ等の問題がない電極触媒層１２を得ることが可能となり、更には、耐久性に優れた膜電極接合体１を得ることが可能となる。
【００４８】
また、電極触媒層１２を、該電極触媒層１２中の導電性担体に対する高分子電解質の重量比率ｘが、０．８以上１．６以下の範囲内となるように構成したので、ガスや水の拡散性を維持しつつ、高いプロトン伝導性を有する電極触媒層および膜電極接合体を得ることが可能となる。
【００４９】
また、膜電極接合体１を用いて固体高分子形燃料電池１０を構成したので、フラッディング現象及びプロトン伝導性低下による発電性能の低下がなく、高湿環境下と低湿環境下の両方において高い発電性能を発揮し、耐久性にも優れた固体高分子形燃料電池を得ることが可能となる。
【実施例】
【００５０】
以下、本発明の実施例に係る膜電極接合体を備えた燃料電池と、比較例に係る膜電極接合体を備えた燃料電池とについて、これらの性能を比較した結果を説明する。
【００５１】
（実施例１）
白金担持カーボン触媒Ａ（一次粒径約３０ｎｍ，田中貴金属工業社製）と水、エタノールの混合溶媒と高分子電解質（ナフィオン（登録商標），Ｄｕｐｏｎｔ社製）分散液を混合し、遊星型ボールミルで３０分間分散処理を行い、触媒インクを調製した。その際、カーボン担体に対する高分子電解質の重量比率ｘが１．０となるようにした。
調整した触媒インクを、ＰＴＦＥフィルムの表面にスリットダイコーターにより矩形に塗布し、続けて、触媒インクが塗布されたＰＴＦＥフィルムを８０度の温風オーブンに入れて、触媒インクのタックがなくなるまで乾燥させ、カソード側触媒層をＰＴＦＥ表面に形成した。また、同様の方法で、アノード側触媒層をＰＴＦＥ表面に形成した。
そして、ＰＴＦＥフィルム上に形成したカソード側触媒層とアノード側触媒層とを、高分子電解質膜（ナフィオン２１２（登録商標），Ｄｕｐｏｎｔ社製）の両面に対面するように配置し、この積層体を１２０℃、１０ＭＰａの条件でホットプレスした後にＰＴＦＥフィルムを剥離することで、実施例１の膜電極接合体を得た。
【００５２】
（実施例２）
カソード側触媒層の塗布量を２倍とした以外は上記実施例１と同様にして、実施例２の膜電極接合体を得た。
【００５３】
（実施例３）
触媒インクを調製する際に、カーボン担体に対する高分子電解質の重量比率ｘが０．８となるようにした以外は上記実施例１と同様にして、実施例３の膜電極接合体を得た。
【００５４】
（実施例４）
触媒インクを調製する際に、カーボン担体に対する高分子電解質の重量比率ｘが１．６となるようにした以外は上記実施例１と同様にして、実施例４の膜電極接合体を得た。
【００５５】
（比較例１）
触媒インクを調製する際に、分散時間が３００分間となるようにした以外は上記実施例１と同様にして、比較例１の膜電極接合体を得た。
【００５６】
（比較例２）
触媒インクを調製する際に、カーボン担体に対する高分子電解質の重量比率ｘが０．７となるようにした以外は上記実施例１と同様にして、比較例２の膜電極接合体を得た。
【００５７】
（比較例３）
触媒インクを調製する際に、カーボン担体に対する高分子電解質の重量比率ｘが１．７となるようにした以外は上記実施例１と同様にして、比較例３の膜電極接合体を得た。
【００５８】
（比較例４）
カソード側触媒層の塗布量を５倍とした以外は上記実施例１と同様にして、比較例４の膜電極接合体を得た。
【００５９】
（比較例５）
触媒インクを調製する際に、白金担持カーボン触媒Ａの代わりに白金担持カーボン触媒Ｂ（一次粒径約５０ｎｍ，田中貴金属工業社製）を用いた以外は上記実施例１と同様にして、比較例５の膜電極接合体を得た。
【００６０】
（評価）
即ち、比較例１では、分散時間を実施例より長くし、触媒物質を細かく分散することで空隙部が本発明の範囲より小さくなるよう形成した。比較例２、３では、カーボン担体に対する高分子電解質の重量比率ｘを本発明の範囲外とした。比較例４は、触媒層の塗布量を多くし、厚く塗布した。比較例５では粒径の大きい触媒を用いることで、積算孔面積Ｓｐが本発明の範囲より大きくなるよう形成した。これら比較例と本発明の各実施例それぞれの膜電極接合体を備えた燃料電池の電極触媒層の厚さ、電極触媒層の表面側の領域における積算孔面積率Ｓｐ１／Ｓ１、電極触媒層の基材側の領域における積算孔面積率Ｓｐ２／Ｓ２、電極触媒層断面の表面側の領域における高分子電解質の存在比率Ｉ１と基材側の領域における高分子電解質の存在比率Ｉ２のそれぞれにおける大小関係、及び発電性能を比較することで本発明の有用性を確認する。
【００６１】
（電極触媒層の厚さ計測）
電極触媒層の厚さは、走査型電子顕微鏡（ＳＥＭ）を用いて電極触媒層の断面を観察することで得られた。具体的には、まず、日立ハイテクノロジー社製イオンミリング装置ＩＭ４０００を使用して電極触媒層の断面を露出させた。次いで、得られた断面を、日立ハイテクノロジー社製ＦＥ‐ＳＥＭ  Ｓ‐４８００を使用して、５０００倍で観察し、５カ所の観察点における視野内で３点厚さを計測して、その平均値を各観察点での代表値とした。５カ所の観察点における代表値の平均値を、電極触媒層の厚さとした。
【００６２】
（電極触媒層断面における積算孔面積Ｓｐ及び触媒層断面積Ｓの計測）
電極触媒層断面における積算孔面積Ｓｐ及び触媒層断面積Ｓは、走査型電子顕微鏡（ＳＥＭ）を使用して電極触媒層の断面の画像を取得し、トリミング、フィルタリング、二値化、黒画素の計測等の画像処理を行うことにより得られる。具体的には、電極触媒層の厚さ計測で使用した断面を用いて、日立ハイテクノロジー社製ＦＥ‐ＳＥＭ  Ｓ‐４８００を使用して、１５０００倍で画像を取得し、トリミング、フィルタリング、二値化、黒画素の計測を行うことにより、得られた。
【００６３】
（高分子電解質の存在比率Ｉの分析）
電極触媒層の断面における高分子電解質の存在比率は、走査透過型電子顕微鏡（ＳＴＥＭ）に付帯しているエネルギー分散型Ｘ線分光分析（ＥＤＳ）装置を使用して、電極触媒層の断面の元素分析を行うことにより得られた。具体的には、日本電子社製ＪＥＭ‐ＡＲＭ２００ＦおよびＪＥＤ‐２３００Ｔを用いて、電極触媒層の断面の元素分析を行い、結果として得られる各構成元素の組成比率にて、高分子電解質由来のＦ元素および触媒物質由来のＰｔ元素の比率を得ることが出来た。電極触媒層の表面側の領域と電極触媒層の基材側の領域とにおいて元素分析を行い、各領域におけるＰｔ元素の比率に対するＦ元素の比率を、高分子電解質の存在比率Ｉ１、Ｉ２として得た。
【００６４】
（発電性能の測定）
発電性能の測定には、膜電極接合体の両面にガス拡散層およびガスケット、セパレーターを配置し、所定の面圧となるように締め付けたセルを評価用単セルとして用いた。そして、新エネルギー・産業技術総合開発機構（ＮＥＤＯ）の刊行している小冊子である「セル評価解析プロトコル」に記載の方法に概ね準じてＩ−Ｖ測定を実施した。なお、アノード相対湿度及びカソード相対湿度は、「セル評価解析プロトコル」に記載の条件から変更し、アノード相対湿度及びカソード相対湿度を１００％ＲＨとした場合を高加湿下、アノード相対湿度及びカソード相対湿度を２５％ＲＨとした場合を低加湿下とした。
【００６５】
（比較結果）
上記実施例１から実施例４の膜電極接合体と、上記比較例１から比較例５の膜電極接合体とを用いた燃料電池それぞれの、電極触媒層の厚さと、電極触媒層断面における積算孔面積Ｓｐの触媒層断面積Ｓに対する割合Ｓｐ／Ｓ、Ｓｐ１／Ｓ１とＳｐ２／Ｓ２との大小関係、電極触媒層断面の高分子電解質の存在比率Ｉ１とＩ２との大小関係、発電性能とを表１に示す。なお、発電性能については、電圧０．６Ｖにおける電流が、高加湿下においては２０Ａ以下を「×」、低加湿下においては１０Ａ以下を「×」として記載した。
【００６６】
本実施例においては、上記実施例１から実施例４のいずれも、触媒層の厚さが１μｍ以上２０μｍ以下の範囲内となった。また、電極触媒層断面における積算孔面積Ｓｐの触媒層断面積Ｓに対する割合が２５％以上３０％以下の範囲内となり、電極触媒層の表面側の領域における積算孔面積率Ｓｐ１／Ｓ１が電極触媒層の基材側の領域における積算孔面積率Ｓｐ２／Ｓ２よりも小さかった。さらに、電極触媒層断面の表面側の領域における高分子電解質の第一存在比率Ｉ１が基材側の領域における高分子電解質の第二存在比率Ｉ２よりも大きかった。そして、高加湿下および低加湿下における発電性能については、いずれも「○」となった。すなわち、上記実施例１から実施例４において、発電性能の優れた燃料電池を構成可能な膜電極接合体が得られた。
【００６７】
一方、各比較例における触媒層の厚さは、比較例１から比較例５のいずれも１μｍ以上５０μｍ以下の範囲内となっているものの、電極触媒層断面における積算孔面積Ｓｐの触媒層断面積Ｓに対する割合については、比較例１、３および４において２５％未満となり、比較例５において３０％を超えた。また、比較例２および４において、電極触媒層の表面側の領域における積算孔面積率Ｓｐ１／Ｓ１が電極触媒層の基材側の領域における積算孔面積率Ｓｐ２／Ｓ２よりも大きかった。さらに、比較例２および４において、電極触媒層断面の表面側の領域における高分子電解質の存在比率Ｉ１が基材側の領域における高分子電解質の存在比率Ｉ２よりも小さかった。そして、高加湿下の発電性能については、比較例１、３および４で「×」となり、低加湿下の発電性能については、比較例１から比較例５のいずれも「×」となった。
【００６８】
これらの原因として、比較例１では空隙部の断面積が所定の範囲外となったためであり、比較例２では重量比率ｘが小さいため、プロトン伝導性が低下すると共にクラックが発生し、触媒層の形状が悪くなっていたためであり、比較例３は、比較例２と反対に重量比率が多すぎるため、適度な空隙部が得られなかったためと考えられる。また、比較例４は、触媒層の塗布量を多くして厚く塗っているため、溶媒の乾燥にムラができて形状が崩れていていたほか、乾燥に時間かかった。比較例５は、粒径が大きいため、空隙部が所定の範囲を超えた面積率となったためと考えられる。
すなわち、空隙部の占める各割合および分布が上記各範囲外となることで発電性能が低下した。
【００６９】
【表１】
2017069056.tif 000003
【産業上の利用可能性】
【００７０】
本発明によれば、フラッディング現象及びプロトン伝導性低下による発電性能の低下がなく、高湿環境下と低湿環境下の両方において高い発電性能を発揮し、耐久性にも優れた電極触媒層、膜電極接合体および固体高分子形燃料電池を得ることができる。
したがって、本発明は固体高分子形燃料電池を利用した、定置型コジェネレーションシステムや燃料電池自動車などに好適に用いることのできる性能を有し、産業上の利用価値が大きい。
【符号の説明】
【００７１】
１…膜電極接合体
２Ａ…酸素極
２Ｆ…燃料極
１０…固体高分子形燃料電池
１１…基材
１２，１２Ａ，１２Ｆ…電極触媒層
１３…空隙部
１４…高分子電解質膜
１５Ａ，１５Ｆ…ガス流路
１６Ａ，１６Ｆ…冷却水流路
１７Ａ，１７Ｆ…セパレーター
１８Ａ，１８Ｆ…ガス拡散層
【図１】
2017069056.tif 000004
【図２】
2017069056.tif 000005
【図３】
2017069056.tif 000006
【図４】
2017069056.tif 000007